(57)【要約】  本発明は、非ゼロ磁化率を示す磁性タルク粒子と呼ばれる無機粒子を含み、磁鉄鉱及び磁赤鉄鉱からなる群から選択される、少なくとも一種の磁性酸化鉄を含む粒子とゼロ電荷を示す２：１型層状ケイ酸塩からなる群から選択されるタルク粒子を、酸化接触工程中に接触させる方法であって、前記磁性粒子が平均１ｎｍ〜５０ｎｍの相当直径である磁性タルク組成物の調製方法に関する。本発明はまた、非ゼロ磁化率を示す磁性タルク粒子と呼ばれる無機粒子を含み、前記磁性タルク粒子が少なくとも２０質量％のタルク粒子、及び少なくとも０．５質量％の磁性粒子を含む、磁性タルク組成物に関する。【特許請求の範囲】
【請求項１】
非ゼロ磁化率を示す、磁性タルク粒子と呼ばれる無機粒子を含む、磁性タルク組成物と呼ばれる組成物の調製方法であって、接触工程において、
−  ゼロ電荷及び平均１０ｎｍ〜３００ｎｍの相当直径を示す、２：１型層状ケイ酸塩からなる群から選択されるタルク粒子と、
−  磁鉄鉱及び磁赤鉄鉱からなる群から選択される少なくとも一種の磁性酸化鉄を含む、磁性粒子と呼ばれる粒子であって、平均１ｎｍ〜５０ｎｍの相当直径を示す磁性粒子と
を接触させる、方法。
【請求項２】
タルク粒子と磁性粒子の接触を液体媒体中で実施することを特徴とする、請求項１に記載の方法。
【請求項３】
前記接触工程において、
−  水溶液を調製し、
−  前記水溶液にタルク粒子及び磁性粒子を加え、
−  前記水溶液を除去する
ことを特徴とする、請求項１又は２に記載の方法。
【請求項４】
前記接触工程において、
−  タルク粒子を含む水性懸濁液中に前記磁性粒子の少なくとも一種の前駆体要素を導入し、
−  前記磁性粒子の沈殿反応を実施する
ことを特徴とする、請求項１から３の何れか一項に記載の方法。
【請求項５】
前記接触工程において、前記磁性粒子をタルク粒子と接触させたまま、前記タルク粒子と前記磁性粒子を乾燥させることを特徴とする、請求項１から４の何れか一項に記載の方法。
【請求項６】
前記接触工程において、タルク粒子と磁性粒子の乾燥状態での共破砕を実施することを特徴とする、請求項１に記載の方法。
【請求項７】
ゼロ電荷を示す前記２：１型層状ケイ酸塩に層間カチオン及び層間水分子が欠けていることを特徴とする、請求項１から６の何れか一項に記載の方法。
【請求項８】
前記タルク粒子が、化学式（ＳｉｘＧｅ１−ｘ）４Ｍ３Ｏ１０（ＯＨ）２
（式中、
−  ｘは範囲［０；１］の実数であり、
−  Ｍは、式Ｍｇｙ（１）Ｃｏｙ（２）Ｚｎｙ（３）Ｃｕｙ（４）Ｍｎｙ（５）Ｆｅｙ（６）Ｎｉｙ（７）Ｃｒｙ（８）の少なくとも一の二価金属を示し、各ｙ（ｉ）は、
2015502326.tif 000007
となる範囲［０；１］を表す）を有することを特徴とする、請求項１から７の何れか一項に記載の方法。
【請求項９】
前記タルク粒子がタルクＳｉ４Ｍｇ３Ｏ１０（ＯＨ）２から形成されることを特徴とする、請求項１から８の何れか一項に記載の方法。
【請求項１０】
前記磁性粒子が平均１ｎｍ〜３０ｎｍの相当直径を示すことを特徴とする、請求項１から９の何れか一項に記載の方法。
【請求項１１】
前記タルク粒子が平均１０ｎｍ〜２００ｎｍの相当直径を示すことを特徴とする、請求項１から１０の何れか一項に記載の方法。
【請求項１２】
前記接触工程において、前記磁性粒子と前記タルク粒子の質量比が０．００５〜４であるように、前記タルク粒子を前記磁性粒子と接触させることを特徴とする、請求項１から１１の何れか一項に記載の方法。
【請求項１３】
非ゼロ磁化率を示す、磁性タルク粒子と呼ばれる無機粒子を含む、磁性タルク組成物と呼ばれる組成物であって、前記磁性タルク粒子が、
−  前記磁性タルク組成物の総質量に対して少なくとも２０質量％の、ゼロ電荷及び平均１０ｎｍ〜３００ｎｍの相当直径を示す２：１型層状ケイ酸塩からなる群から選択されるタルク粒子と、
−  前記磁性タルク組成物の総質量に対して少なくとも０．５質量％の、磁鉄鉱及び磁赤鉄鉱からなる群から選択される少なくとも一種の磁性酸化鉄を含む、磁性粒子と呼ばれる粒子であって、平均１ｎｍ〜５０ｎｍの相当直径を示す磁性粒子と
を含む、組成物。
【請求項１４】
前記磁性タルク粒子が正の磁化率を示すことを特徴とする、請求項１３に記載の組成物。
【請求項１５】
少なくとも０．５質量％の磁赤鉄鉱粒子を含むことを特徴とする、請求項１３又は１４に記載の組成物。
【発明の詳細な説明】
【技術分野】
【０００１】
本発明は、磁性無機粒子を含む組成物の調製方法、及びかかる磁性無機粒子を含む組成物に関する。
【０００２】
本明細書において、「無機粒子（鉱物粒子）」は、炭素を含む場合は炭酸塩又はシアン化物の形態でしか含まない、全ての無機粒子を意味する。
【０００３】
本明細書において、「２：１型層状ケイ酸塩」又は「Ｔ．Ｏ．Ｔ．型層状ケイ酸塩」は、各基本シートが１層の八面体層とその両側に位置する２層の逆四面体層の組み合わせで構成され、各八面体層が互いに結びついているＹＯ６型八面体（Ｙは陽イオンを意味する）から形成され、各四面体がそのうち３つの頂点を共有してその隣体と結びついている、各四面体層がＳｉＯ４型四面体の二次元連続層から構成される、全ての層状ケイ酸塩（又はフィロケイ酸塩）を意味する。その構造から、２：１型フィロケイ酸塩はまた、Ｔ．Ｏ．Ｔ．（すなわち、四面体−八面体−四面体）型とも呼ばれる。
【０００４】
他の観点から、２：１型層状ケイ酸塩の中には、四面体の二次元格子が八面体の中央層の両側に配置され、各八面体層がＯ２−及びＯＨ−イオン（Ｏ２−／ＯＨ−のモル比は２：１）の２つの平面で形成され、各四面体層が、それぞれ１つの頂点を八面体の１個の酸素が占め、３つの頂点をほぼ同一平面上にある酸素で占める四面体から形成される。さらに、四面体が共有する酸素は、六方又は二重三方対称の酸素の底面を形成すると言われている。
【０００５】
フィロケイ酸塩は、結晶構造を有する基本シートの規則的又は不規則的な積層から構成され、基本シートの数は数単位から数千単位まで様々である。
【０００６】
ゼロ電荷を示す２：１型層状ケイ酸塩の群は、特にタルク、ウィレムサイト、パイロフィライトから構成される。また、以降の本明細書において、「タルク粒子」又は「タルク組成物」は、ゼロ電荷を示す２：１型層状ケイ酸塩の群に属する粒子を含む、全ての粒子又は全ての組成物を意味する。
【０００７】
本明細書において、「熱水処理」は、オートクレーブなどの閉鎖容器内で、水の存在下、所定の温度及び大気圧を超える圧力で行われる全ての処理を意味する。
【背景技術】
【０００８】
式Ｓｉ４Ｍｇ３Ｏ１０（ＯＨ）２のタルクなどの２：１型層状ケイ酸塩は、ポリマー、紙、塗料及びニス、繊維、冶金、医薬品、化粧品、さらには植物病害防除製品など多様な産業分野で用いられており、これらにおいて、フィロケイ酸塩は、不活性添加剤（これらの化学的安定性のため、さらには高価な活性化合物の希釈のため）又は機能的添加剤（例えば、一部の材料の機械的特性を強化するため）として組成物中に組み込まれて用いられている。
【０００９】
国際公開第２００８／００９７９９号は、ケイ素／ゲルマニウム−金属ハイドロゲルの液体状態での３００℃〜６００℃の温度での熱水処理による、Ｓｉ４Ｍｇ３Ｏ１０（ＯＨ）２型のケイ素／ゲルマニウム−金属合成鉱物を少なくとも１つ含むタルク組成物の調製方法を提案している。国際公開第２００８／００９７９９号による、かかるタルク組成物は、天然タルクとの構造的類似性を示すケイ素／ゲルマニウム金属粒子を含む。
【００１０】
しかし、強磁性又はフェリ磁性、特にフェリ磁性などの磁性を示す、層状ケイ酸塩の群に属する無機粒子を用いることも興味深い。
【発明の概要】
【００１１】
したがって、本発明は磁性を示すケイ酸塩無機粒子を含む組成物の調製方法を提案することを目的とする。
【００１２】
本発明は、磁性を示す合成ケイ酸塩無機粒子を含む組成物の調製方法を提案することを目的とする。
【００１３】
本発明は、実施が簡易かつ迅速であり、産業利用における制約に適合した、かかる方法を提案することを目的とする。
【００１４】
本発明はまた、磁性を示すケイ酸塩無機粒子を含む組成物を提案することを目的とする。
【００１５】
本発明は、磁性を示し、様々な用途において、天然タルク組成物の代替品として用いることのできる、フィロケイ酸塩無機粒子を含む組成物を提案することを目的とする。
【００１６】
このために、本発明は、非ゼロ磁化率を示す磁性タルク粒子と呼ばれる無機粒子を含む、磁性タルク組成物と呼ばれる組成物の調製方法であって、接触工程において、
−  ゼロ電荷及び平均１０ｎｍ〜３００ｎｍの相当直径を示す、２：１型層状ケイ酸塩からなる群から選択されるタルク粒子と、
−  磁鉄鉱及び磁赤鉄鉱からなる群から選択される少なくとも一の磁性酸化鉄を含む、磁性粒子と呼ばれる粒子であって、平均１ｎｍ〜５０ｎｍの相当直径を示す前記磁性粒子と
を接触させる方法に関する。
【００１７】
実際、本発明者らは驚くべきことに、かかるタルクナノ粒子及びかかる磁性ナノ粒子を用いる本発明の方法により、特に常温（例えば、１８℃〜２５℃）で、既知のゼロ電荷の２：１型層状ケイ酸塩の磁性と異なる磁性を示す無機粒子が調製できることを確認した。
【００１８】
驚くべきことに、平均１０ｎｍ〜３００ｎｍの相当直径を示すタルク粒子と平均１ｎｍ〜５０ｎｍの相当直径を示す磁性粒子（磁鉄鉱及び／又は磁赤鉄鉱を含む）とを単純に接触させることにより、高温での長時間熱処理、さらには長時間高せん断での破砕など高度な技術手段を実施しなくても、磁性粒子とタルク粒子が長期にわたって互いに結合される、磁性タルク組成物を得ることができる。
【００１９】
磁性粒子とタルク粒子との親和性について可能性のある説明は、磁性粒子の大きさとタルク粒子の大きさ、特にタルク粒子の厚さ（又は辺縁の大きさ）との対応と関係し、本発明者らは磁性粒子が、好ましくは、例えばタルクのシート辺縁に沿って、特にＯ−Ｈ結合を形成して固定されることを観察した。
【００２０】
タルク組成物と前記磁鉄鉱粒子との前記接触工程（又は酸化接触工程）は、非ゼロ磁化率を示す磁性ケイ酸塩粒子を含む磁性タルク組成物を得ることが可能なあらゆる方法で実施できる。
【００２１】
タルク粒子と磁性粒子は、特に乾燥状態又は溶液状態、例えば水溶液状態で互いに接触できる。溶液状態での調製の場合、磁性粒子はあらかじめタルク粒子と接触させて調製し、ついでタルク粒子と溶液状態で接触する、又は少なくとも一種の前記磁性粒子の前駆体要素から「ｉｎ ｓｉｔｕ（その場）」で、すなわちタルク粒子を含む溶液中で調製することができる。
【００２２】
本発明による方法の実施の第１の変形形態によると、タルク粒子と磁性粒子との接触を液体媒体中で実施する。
【００２３】
本発明により、有利には、接触工程において、
−  水溶液を調製し、
−  水溶液にタルク粒子及び磁性粒子を加え、
−  水溶液を除去する。
【００２４】
さらに、本発明により、有利には、水溶液にタルク粒子及び磁性粒子を加えた後、タルク粒子及び磁性粒子を含む前記溶液を混合する。ついで、乾燥によって水溶液を除去する。
【００２５】
本発明により、有利には、タルク粒子と磁性粒子とを溶液状態で接触させた後、磁性粒子をタルク粒子と接触させたまま、タルク粒子及び磁性粒子を乾燥させる。特に、本発明により、有利には、接触工程において、磁鉄鉱粒子をタルク粒子と接触させたまま、タルク粒子及び磁鉄鉱粒子を乾燥させる。実際、本発明者らは、驚くべきことに、タルク粒子と磁鉄鉱粒子の同時乾燥によるかかる接触工程によって、少なくとも２０質量％のタルク粒子と少なくとも０．５質量％の磁鉄鉱及び／又は磁赤鉄鉱粒子を含む磁性タルク粒子を得ることができることを確認した。
【００２６】
本発明による方法の好ましい実施形態において、接触工程において、
−  前記磁性粒子の少なくとも一種の元素前駆体を、タルク粒子を含む懸濁液に導入し、
−  前記磁性粒子の沈殿反応を実施する。
【００２７】
特に、本発明による方法の好ましい実施形態において、
−  前記磁鉄鉱粒子の少なくとも１つ元素前駆体を、タルク粒子を含む水性懸濁液に導入し、
−  前記磁鉄鉱粒子の、ｉｎ ｓｉｔｕ沈殿反応と呼ばれる、沈殿反応を実施し、
−  得られたタルク粒子及び磁鉄鉱粒子を一緒に乾燥する。
【００２８】
例えば、磁鉄鉱Ｆｅ３Ｏ４粒子の前駆体要素として、塩化鉄（ＩＩＩ）六水和物（ＦｅＣｌ３・６Ｈ２Ｏ）及び塩化鉄（ＩＩ）四水和物（ＦｅＣｌ２・４Ｈ２Ｏ）を用い、所定の量のアンモニア水溶液を加えて磁鉄鉱Ｆｅ３Ｏ４粒子の沈殿反応を実施することができる。
【００２９】
本発明による方法の実施の第２の変形形態により、乾燥状態でタルク粒子と磁性粒子との接触を実施する。
【００３０】
本発明により、有利には、酸化接触工程において、タルク粒子及び磁性粒子の共破砕、特に乾燥状態での共破砕を実施する。実際、本発明者らは、驚くべきことに、タルク粒子と磁性粒子、特に磁鉄鉱及び／又は磁赤鉄鉱粒子の同時破砕によるかかる接触工程（又は酸化接触工程）により、磁性タルク粒子、特に少なくとも２０質量％のタルク粒子と、少なくとも０．５質量％の磁鉄鉱及び／又は磁赤鉄鉱粒子を含む磁性タルク粒子を得ることができることを確認した。特に、単純な機械的処理又は軽い破砕、すなわち高いせん断力を必要としない破砕だけで、平均１０ｎｍ〜１０００ｎｍ、特に１０ｎｍ〜３００ｎｍの相当直径を示すタルク粒子と、平均１ｎｍ〜５０ｎｍの相当直径を示す磁性粒子との間に強く持続性のある相互作用を作ることができる。
【００３１】
本発明により、有利には、前記磁性タルク粒子は、正の磁化率を示す。さらに、本発明により、有利には、前記磁性タルク粒子は、１より上、特に１０３より上の磁化率を示す。
【００３２】
本発明により、有利には、ゼロ電荷を示す前記２：１型層状ケイ酸塩には、層間カチオン及び層間水分子が欠けている。実際、ゼロ電荷を示す層状ケイ酸塩は、他の電荷補償カチオンとも呼ばれる層間カチオンも、非ゼロ正電荷を示すケイ酸塩の層間空間内で前記電荷補償カチオンにしばしば結合する層間水分子も持たない。
【００３３】
本発明により、有利には、タルク粒子が
（ＳｉｘＧｅ１−ｘ）４Ｍ３Ｏ１０（ＯＨ）２を化学式とし、式中、
−  ｘは範囲［０；１］の実数であり、
−  Ｍは、Ｍｇｙ（１）Ｃｏｙ（２）Ｚｎｙ（３）Ｃｕｙ（４）Ｍｎｙ（５）Ｆｅｙ（６）Ｎｉｙ（７）Ｃｒｙ（８）を式とする、少なくとも一の二価金属を示し、各ｙ（ｉ）は、
2015502326.tif 000002
となる範囲［０；１］の実数を表す。
【００３４】
本発明により、有利には、ゼロ電荷を示す２：１型層状ケイ酸塩からなる群は、特にタルク、ウィレムサイト、パイロフィライト、及びこれらの混合物を含む。本発明により、有利には、タルク粒子はタルクＳｉ４Ｍｇ３Ｏ１０（ＯＨ）２からなる。
【００３５】
本発明により、有利には、磁性粒子、特に磁鉄鉱粒子は、平均１ｎｍ〜５０ｎｍ、とりわけ１ｎｍ〜３０ｎｍ、特に１ｎｍ〜１５ｎｍ、より特定的には５ｎｍ〜１０ｎｍの相当直径を示す。
【００３６】
本発明による方法において用いられる、ゼロ電荷を示す２：１型層状ケイ酸塩からなる群から選択されたタルク粒子は、天然又は合成由来であることが可能である。本発明により、有利には、ゼロ電荷を示す２：１型層状ケイ酸塩からなる群から選択されるタルク粒子は、合成である。
【００３７】
本発明により、有利には、タルク粒子は平均１０ｎｍ〜１０００ｎｍ、特に１０ｎｍ〜３００ｎｍ、より特定的には２０ｎｍ〜２００ｎｍの相当直径を示す。
【００３８】
本明細書において、タルク粒子の「厚さ」は、前記粒子の最小寸法、あるいは前記タルク粒子の結晶格子のｃ方向による前記粒子の寸法を意味する。
【００３９】
本明細書において、タルク粒子の「最大寸法」は、前記タルク粒子の結晶格子の（ａ，ｂ）面内での前記粒子の最大寸法を意味する。
【００４０】
タルク粒子の厚さ及び最大寸法は、走査型電子顕微鏡（ＳＥＭ）又は透過型電子顕微鏡（ＴＥＭ）による観察によって測定される。
【００４１】
本発明により、有利には、前記タルク粒子は、１ｎｍ〜３０ｎｍ、特に５ｎｍ〜２０ｎｍ、例えば約１０ｎｍの厚さを示す。本発明により、有利には、タルク粒子の最大寸法は１０ｎｍ〜４００ｎｍ、特に２０ｎｍ〜３００ｎｍ、より特殊には２０ｎｍ〜２００ｎｍである。
【００４２】
本発明による方法において、あらゆる型のタルク粒子を用いることが可能である。本発明により、有利には、タルク粒子はケイ素／ゲルマニウム−金属ゲル（ＳｉｘＧｅ１−ｘ）４Ｍ３Ｏ１１・ｎ’Ｈ２Ｏである前記無機粒子のハイドロゲル前駆体の熱水処理により調製が可能であり、
−  Ｍは、Ｍｇｙ（１）Ｃｏｙ（２）Ｚｎｙ（３）Ｃｕｙ（４）Ｍｎｙ（５）Ｆｅｙ（６）Ｎｉｙ（７）Ｃｒｙ（８）を式とする、少なくとも一の二価金属を示し、各ｙ（ｉ）は、
2015502326.tif 000003
となる範囲［０；１］の実数を表し、及び、
−  ｘは範囲［０；１］の実数であり、
−  ｎ’は前記ケイ素／ゲルマニウム−金属ゲルに結合する水分子数に関する。
【００４３】
ケイ素／ゲルマニウム−金属ゲルの熱水処理は、場合によっては、熱水処理を改善できる、特にその時間を短縮することができる、少なくとも一種のカルボン酸塩存在下の、液体媒体で実施できる。本発明により、有利には、ケイ素／ゲルマニウム−金属ゲルの熱水処理は、式Ｒ２−ＣＯＯＭ’の少なくとも一種のカルボン酸塩存在下で実施し、Ｍ’はＮａ及びＫからなる群から選択される金属を示し、Ｒ１及びＲ２はそれぞれＨ及び５個未満の炭素原子を含むアルキル基から選択される。
【００４４】
本発明により、有利には、接触工程において、磁性粒子とタルク粒子との質量比が０．００５〜４である形で、タルク粒子と磁性粒子、例えば磁鉄鉱及び／又は磁赤鉄鉱粒子を接触させる。このようにして、非ゼロ磁化率を示す、２０質量％〜９９．５質量％のタルク粒子、及び０．５質量％〜８０質量％の磁性酸化鉄粒子、すなわち磁鉄鉱及び磁赤鉄鉱粒子も含む、又は磁赤鉄鉱粒子は含まない、磁性タルク粒子を調製することが可能である。
【００４５】
本発明は、非ゼロ磁化率を示す磁性タルク粒子と呼ばれる無機粒子を含む、磁性タルク組成物と呼ばれる組成物であって、前記磁性タルク組成物の総質量に対して、前記磁性タルク粒子がゼロ電荷を示す２：１型層状ケイ酸塩からなる群から選択されるタルク粒子を少なくとも２０質量％、及び磁赤鉄鉱粒子を少なくとも０．５質量％含む、組成物に及ぶ。
【００４６】
本発明はまた、非ゼロ磁化率を示す、磁性タルク粒子と呼ばれる無機粒子を含む、磁性タルク組成物と呼ばれる組成物にも及び、前記磁性タルク粒子は以下を含む。
−  前記磁性タルク組成物の総質量に対して、少なくとも２０質量％のタルク粒子であって、ゼロ電荷を示す２：１型層状ケイ酸塩からなる群から選択され、平均１０ｎｍ〜３００ｎｍの相当直径である前記タルク粒子、
−  前記磁性タルク組成物の総質量に対して、少なくとも０．５質量％の、磁鉄鉱及び磁赤鉄鉱からなる群から選択される、少なくとも一種の磁性酸化鉄を含む、磁性粒子と呼ばれる粒子であって、平均１ｎｍ〜５０ｎｍの相当直径である前記磁性粒子。
【００４７】
このように、本発明による組成物は、非ゼロ磁化率を示す磁性タルク粒子を含む磁性タルク組成物を形成するように、少なくとも一部が互いに結合したタルク粒子、及び磁鉄鉱及び／又は磁赤鉄鉱粒子などの磁性粒子を含む。
【００４８】
このように形成された磁性タルク粒子中の磁鉄鉱又は磁赤鉄鉱の存在を、Ｘ線回折によって、又は赤外又はラマン分光法によって検証することが可能である（特に、５７０〜５９０ｃｍ−１の特徴的なバンドを示す磁鉄鉱、及び同様に７３０ｃｍ−１、６９５ｃｍ−１、６３０ｃｍ−１、５９０ｃｍ−１、５６０ｃｍ−１、４８０ｃｍ−１、４４０ｃｍ−１付近で特徴的なバンドを示す磁赤鉄鉱）。さらに、メスバウアー分光法によって、あるいは「ＳＱＵＩＤ」と呼ばれる技術によって、磁性タルク粒子中の磁鉄鉱及び／又は磁赤鉄鉱の存在、ならびに磁鉄鉱の割合及び磁赤鉄鉱の割合を検証することが可能である。
【００４９】
本発明により、有利には、前記磁性タルク粒子は正の磁化率を示す。
【００５０】
本発明により、有利には、本発明による磁性タルク組成物は、本発明による方法によって調製される。
【００５１】
特に、本発明により、有利には、本発明による磁性タルク組成物は、フェリ磁性を示す。本発明により、有利には、かかる組成物はフェリ磁性を示す磁性タルク粒子を含む。
【００５２】
本発明はまた、上記又は下記の特徴のすべて又は一部の組み合わせを特徴とする、磁性タルク組成物の調製方法、及び磁性タルク組成物に関する。
【００５３】
本発明の他の目的、利点、特徴は、本明細書及び以下の実施例を読むことにより明らかになる。
【発明を実施するための形態】
【００５４】
本発明による方法の第１の実施形態において、前記タルク粒子のハイドロゲル前駆体、特にケイ素／ゲルマニウム−金属ゲルの熱水処理によってタルク粒子を調製する。
【００５５】
１／−ケイ素／ゲルマニウム金属ゲルの調製
したがって、本発明による方法の実施の第１の変形形態では、ケイ素／ゲルマニウム−金属ゲルは、以下の反応方程式による共沈によって調製される。
2015502326.tif 000004
−  ｍ、ｎ’、（ｍ−ｎ’＋１）は正の整数であり、
−  Ｍは、Ｍｇｙ（１）Ｃｏｙ（２）Ｚｎｙ（３）Ｃｕｙ（４）Ｍｎｙ（５）Ｆｅｙ（６）Ｎｉｙ（７）Ｃｒｙ（８）を式とする、少なくとも一の二価金属を示し、各ｙ（ｉ）は、
2015502326.tif 000005
となる範囲［０；１］の実数を表し、
−  ｘは範囲［０；１］の実数であり、
−  ｎ’は前記ケイ素／ゲルマニウム−金属ゲルに結合する水分子数に関する。
【００５６】
この共沈反応により、タルクの化学量論（３Ｍに対して４Ｓｉ／Ｇｅ）を有するケイ素／ゲルマニウム−金属ゲルを得ることができる。反応は以下から実施される。
１．メタケイ酸ナトリウム五水和物水溶液又はメタゲルマン酸ナトリウム水溶液、又はモル比ｘ：（１−ｘ）でのこれら２つの溶液の混合物、
２．蒸留水で希釈した１つ又は複数の金属塩（水和物又は無水物の形態）で調製した金属塩化物溶液、
３．１Ｎ塩酸溶液。
【００５７】
ケイ素／ゲルマニウム−金属ゲルは、以下の手順に従って実施される。
１．塩酸溶液と金属塩化物（１つ又は複数）溶液を混合する、
２．この混合液を、メタケイ酸及び／又はメタゲルマン酸ナトリウム溶液に加える、すぐに共沈ゲルが形成される、
３．遠心分離（３０００〜７０００ｒｐｍ、５〜２０分間、例えば３５００ｒｐｍで１５分間）及び上清（形成された塩酸ナトリウム溶液）の除去後、ゲルを回収する、
４．少なくとも２回の洗浄／遠心分離を行い、水、特に蒸留水又は浸透水でゲルを洗浄する、
５．遠心分離後、ゲルを回収する。
【００５８】
この第１段階の結果、水和ケイ素／ゲルマニウム−金属ゲル（ＳｉｘＧｅ１−ｘ）４Ｍ３Ｏ１１・ｎ’Ｈ２Ｏ及びゼラチン様の稠度が得られる。このゲルは、チキソトロピー挙動、すなわち撹拌すると粘状から液状になり、その後十分な時間放置すると最初の状態に戻る挙動を示す。
【００５９】
本発明による方法の第１の実施形態の第２の変形において、ケイ素／ゲルマニウム−金属ゲルは、試薬として、ケイ素を含む少なくとも一の化合物、Ｍ’がＮａ及びＫからなる群から選択される金属を示し、Ｒ１及びＲ２がそれぞれＨ及び５個未満の炭素元素を含むアルキル基から選択される、式Ｒ２−ＣＯＯＭ’の少なくとも一種のカルボン酸塩存在下での、式Ｍ（Ｒ１−ＣＯＯ）２の少なくとも一種のジカルボン酸塩が関わる共沈反応によって調製される。
【００６０】
この共沈反応により、タルクの化学量論（３Ｍに対して４Ｓｉ、Ｍは式としてＭｇｙ（１）Ｃｏｙ（２）Ｚｎｙ（３）Ｃｕｙ（４）Ｍｎｙ（５）Ｆｅｙ（６）Ｎｉｙ（７）Ｃｒｙ（８）を有し、各ｙ（ｉ）は、
2015502326.tif 000006
となるような範囲［０；１］の実数を表す）を有する水和ケイ素／ゲルマニウム−金属ゲルを得ることができる。
【００６１】
ケイ素／ゲルマニウム−金属ゲルは、以下から実施される共沈反応によって調製される。
１．メタケイ酸ナトリウム五水和物水溶液又はメタゲルマン酸ナトリウム水溶液、又はモル比ｘ：（１−ｘ）でのこれら２つの溶液の混合物、
２．酢酸などカルボン酸で希釈した式Ｍ（Ｒ１−ＣＯＯ）２の１つ又は複数のジカルボン酸塩で調製したジカルボン酸塩溶液、
３．蒸留水で希釈した式Ｒ２−ＣＯＯＭ’の１つ又は複数のカルボン酸塩で調製したカルボン酸塩溶液。
【００６２】
このハイドロゲル前駆体の調製は、以下の手順に従って実施される。
１．メタケイ酸ナトリウムと式Ｒ２−ＣＯＯＭ’のカルボン酸塩を混合する、
２．その中に速やかに式Ｍ（Ｒ１−ＣＯＯ）２のジカルボン酸塩溶液を加える、すぐに共沈ハイドロゲルが形成される。
【００６３】
さらに、前記ハイドロゲルの調製媒体を超音波に施すことが可能である。
【００６４】
この共沈の結果、カルボン酸塩水溶液中にケイ素／ゲルマニウム−金属ゲル（ＳｉｘＧｅ１−ｘ）４Ｍ３Ｏ１１・ｎ’Ｈ２Ｏが得られ、前記ハイドロゲルは強く水和され、多少なりともゼラチン様の稠度を示す。
【００６５】
式Ｒ２−ＣＯＯＭ’及びＲ１−ＣＯＯＭ’の１つ又は複数のカルボン酸塩存在下で得られたケイ素／ゲルマニウム−金属ゲル（ＳｉｘＧｅ１−ｘ）４Ｍ３Ｏ１１・ｎ’Ｈ２Ｏは、このようにして直接熱水処理に施すことができるようになる。
【００６６】
また、ハイドロゲルは、遠心分離（例えば、３０００〜１５，０００ｒｐｍ、５分から６０分間）及び上清（カルボン酸塩溶液）の除去、場合によっては脱イオン水での洗浄（例えば、連続する２回の洗浄及び遠心分離）、ついで、例えば乾燥機内（６０℃、２日間）での、凍結乾燥による、噴霧乾燥による、あるいはマイクロ波照射下での乾燥による乾燥の後に回収することもできる。式（ＳｉｘＧｅ１−ｘ）４Ｍ３Ｏ１１・ｎ’Ｈ２Ｏのケイ素／ゲルマニウム−金属粒子は、このようにして後の熱水処理のために、粉末の形態（水で洗浄が行われたか否かに応じて、カルボン酸塩の存在下又は不在下）で保管することができる。
【００６７】
２／−ケイ素／ゲルマニウム−金属ゲルの熱水処理
上記で得られたようなケイ素／ゲルマニウム−金属ゲルは、１００℃〜４００℃の温度で、３０分〜６０日間、特に１時間から１０日間、特殊には１時間から１０時間の期間、熱水処理を施す。沈殿により得られたケイ素／ゲルマニウム−金属ゲルも、熱水処理を施す前に、まず６０℃で乾燥機で、例えば２日間乾燥させることができる。
【００６８】
熱水処理を行うには、
１．リアクタ内に液状形態のゲルを置く、
２．場合によっては、Ｍ’がＮａ及びＫからなる群から選択される金属を示し、Ｒ２がＨ及び５個未満の炭素原子を含むアルキル基から選択される、式Ｒ２−ＣＯＯＭ’の少なくとも一種のカルボン酸塩を含む溶液を、撹拌下で前記ゲルに加える（水和物又は無水物の形態で）、
３．場合によっては、液体／固体比を２〜２０、特に５〜１５の値に調整する（液体量はｃｍ３、固体量はグラムで表示する）、
４．全処理時間中、所定の反応温度（１００℃〜４００℃で設定する）で、反応器／オートクレーブを乾燥機の内部に置く。
【００６９】
本発明による方法の実施の第１の変形において、この熱水処理の結果、水中に溶液状態で、ゼロ電荷の２：１型フィロケイ酸塩の群に属するタルク粒子を含むコロイド状のタルク組成物が得られる。タルク粒子は、遠心分離及び上清の除去によって回収できる。
【００７０】
本発明による方法の実施の第２の変形形態において、この熱水処理の結果、カルボン酸塩水溶液中に混濁状態のタルク粒子が得られる。この熱水処理の終了時に、反応器内に含まれるタルク粒子は、遠心分離（３０００〜１５，０００ｒｐｍ、５分から６０分間）、ついで上清の除去によって回収される。その後、タルク粒子を含む組成物は、好ましくは、少なくとも２回の洗浄／遠心分離を行って、水、特に蒸留水又は浸透水で洗浄後、回収される。
【００７１】
上記に記載の本発明による方法の実施の２つの変形形態のそれぞれにおいて、最後の遠心分離後に回収されたタルク粒子を含む組成物は、その後下記のように乾燥できる。
−  ６０℃〜１３０℃の温度の乾燥機で１時間から２４時間、あるいは、
−  凍結乾燥により、例えばＣＨＲＩＳＴ  ＡＬＰＨＡ（登録商標）１−２ＬＤ  Ｐｌｕｓ型の凍結乾燥機で、４８時間から７２時間、
−  あるいは噴霧乾燥による。
【００７２】
かかる熱水処理の終了時に、乾燥後、式（ＳｉｘＧｅ１−ｘ）４Ｍ３Ｏ１０（ＯＨ）２の粒子、特に式Ｓｉ４Ｍｇ３Ｏ１０（ＯＨ）２のタルク粒子を含む、分割された固体組成物が得られる。
【００７３】
３／−磁性タルク組成物の調製のための接触
上記で得られたようなタルク粒子を含むタルク組成物は、前記磁鉄鉱粒子を少なくとも一部磁赤鉄鉱に酸化させるために適切な条件で磁鉄鉱粒子と接触させる。
【００７４】
合成により形成された磁鉄鉱のナノ粒子は、非化学量論的であることがある（酸素及び／又は陽イオン性空隙の化学量論）。磁鉄鉱の化学式は（Ｆｅ３＋）Ａ［Ｆｅ２＋＋Ｆｅ３＋］Ｂ４Ｏ２−と記述される。Ｆｅ２＋からＦｅ３＋への酸化（位置Ｂ上）は、空隙の形成を伴い、次のような一般式となる。すなわち、（Ｆｅ３＋）Ａ［Ｆｅ２＋１−３δ＋Ｆｅ３＋１＋２δ δ］ＢＯ４である。この酸化は、場合によっては、磁赤鉄鉱の形成まで進むこともある（完全なＦｅ２＋不在）。
【００７５】
この非化学量論の検証は、Ｘ線回折によって行われる。磁鉄鉱Ｆｅ３−δＯ４中の化学量論の偏差δに応じて、単位格子パラメータの偏差を求める、Ｙａｎｇ  ｅｔ  ａｌ．（≪Ｍａｇｎｅｔｉｃ  ａｎｄ  ｓｔｒｕｃｔｕｒａｌ  ｓｔｕｄｉｅｓ  ｏｆ  ｔｈｅ  Ｖｅｒｗｅｙ  ｔｒａｎｓｉｔｉｏｎ  ｉｎ  Ｆｅ３−δＯ４  ｎａｎｏｐａｒｔｉｃｌｅｓ≫  Ｊｏｕｒｎａｌ  ｄｅ  Ｐｈｙｓｉｑｕｅ  Ａｐｐｌｉｑｕｅｅ，Ｖｏｌｕｍｅ  ９５，ｎｕｍｅｒｏ  １１，１ｅｒ  ｊｕｉｎ  ２００４）の曲線によると、例えば次の式の磁鉄鉱粒子を用いることができる。すなわち、Ｆｅ２．７２±０．０１Ｏ４あるいはＦｅ２．８６±０．０１Ｏ４である。この化学量論の偏差はＦｅ２＋イオンの表面酸化に起因する。
【００７６】
タルク粒子及び磁鉄鉱粒子は、乾燥又は溶液状態で接触させることができる。かかる溶液状態での調製の場合、磁鉄鉱は、あらかじめタルク粒子と接触させ、ついで溶液状態でタルク粒子と接触させて調製する、又は前記磁鉄鉱粒子の少なくとも一種の前駆体要素から「ｉｎ ｓｉｔｕ（その場）」で、すなわちタルク粒子を含む溶液中で調製することができる。
【００７７】
タルク粒子と磁鉄鉱粒子を溶液状態で接触させる場合、得られた懸濁液はそのとき、上清溶液から磁性タルク粒子を分離する形で遠心分離される。
【００７８】
さらに、場合によっては、回収された磁性タルク組成物は、１回又は複数回の洗浄／遠心分離を行い、水、特に蒸留水又は浸透水で洗浄することができる。
【００７９】
最後の遠心分離後回収された磁性タルク組成物は、そのとき特に乾燥機で、凍結乾燥によって、又は噴霧乾燥によって乾燥することができる。
【００８０】
このようにして、磁赤鉄鉱粒子（及び場合によっては磁鉄鉱粒子）に結合した、式（ＳｉｘＧｅ１−ｘ）４Ｍ３Ｏ１０（ＯＨ）２の粒子、特にタルク粒子Ｓｉ４Ｍ３Ｏ１０（ＯＨ）２を含む、磁性タルク組成物が得られる。
【実施例】
【００８１】
実施例１
式Ｓｉ４Ｍｇ３Ｏ１１・ｎ’Ｈ２Ｏのケイ素金属ゲルを調製し、３００℃の温度で６時間熱水処理を施す。このようにして、合成タルクが得られる。
【００８２】
一方、タルク粒子を含む水性懸濁液（ゲル形態で）であり、７０ｍＬの蒸留水中の水分割合が９０％（あるいは前記懸濁液の総重量に対して１０質量％の乾燥タルク）である、水性懸濁液２０ｇの磁気撹拌下での混合によって、合成タルク懸濁液を調製する。タルク粒子は、平均２０ｎｍ〜１００ｎｍの相当直径、及び特に約１０ｎｍから２０ｎｍまでの厚さ及び約２００ｎｍの最大寸法（又は粒子の長さ）の１つを示す。
【００８３】
他方、２００ｍＬの蒸留水中での、１０．８１ｇの酸化鉄（ＩＩＩ）六水和物（ＦｅＣｌ３・６Ｈ２Ｏ）と３．９８ｇの酸化鉄（ＩＩ）四水和物（ＦｅＣｌ２・４Ｈ２Ｏ）の磁気撹拌下での溶解によって、塩化鉄水溶液を調製する。その後、蒸留水で溶液を２５０ｍＬとする。
【００８４】
磁気撹拌下で、合成タルク懸濁液に５４ｍＬの塩化鉄水溶液、あるいはタルクに対して５０質量％相当の磁鉄鉱Ｆｅ３Ｏ４を加える。得られた溶液は黄色の着色を示す。
【００８５】
その後、磁気撹拌下で、３０％水溶液状態の３ｍＬから５ｍＬのアンモニアを加える。このとき、磁鉄鉱粒子が沈殿によって形成され、懸濁液は黒色の着色となる。磁性粒子は平均５ｎｍ〜３０ｎｍの相当直径を示す。
【００８６】
５分から１０分の磁気撹拌後、得られた懸濁液を遠心分離して、塩化アンモニウムの上清溶液からタルク及び磁鉄鉱Ｆｅ３Ｏ４を含む粒子を分離する。このようにして得られた粒子は、凍結乾燥によって乾燥させる。
【００８７】
乾燥後、磁性タルク組成物の総質量に対して、６６．６質量％のタルク及び３３．４質量％の磁性酸化鉄粒子（すなわち、磁鉄鉱Ｆｅ３Ｏ４粒子及び０．５質量％超の磁赤鉄鉱γ−Ｆｅ２Ｏ３粒子）を含む、磁性タルク粒子を含む磁性タルク組成物が得られる。
【００８８】
閉鎖した透明プラスチック容器内に磁性タルク粒子を含むこの組成物を数グラム準備し、容器の底から磁石を近づけ、容器をひっくり返すと、磁性タルク粒子は再度落下せずに磁石に引きつけられたままになることが観察される。
【００８９】
さらに、得られた磁性無機粒子を含む組成物は濃褐色の着色を示す。
【００９０】
実施例２
式Ｓｉ４Ｍｇ３Ｏ１１・ｎ’Ｈ２Ｏのケイ素金属ゲルを調製し、これを３００℃の温度で６時間熱水処理を施す。このようにして、合成タルクが得られる。
【００９１】
一方、タルク粒子を含む水性懸濁液（ゲル形態で）であり、７０ｍＬ蒸留水中の水分割合が９０％（あるいは前記懸濁液の総質量に対して１０質量％の乾燥タルク）である水性懸濁液１０ｇの磁気撹拌下での混合によって、合成タルク懸濁液を調製する。タルク粒子は、平均２０ｎｍ〜１００ｎｍの相当直径、及び特に約１０ｎｍから２０ｎｍまでの厚さ及び約２００ｎｍの最大寸法（又は粒子の長さ）の１つを示す。
【００９２】
他方、１００ｍＬの蒸留水中での、５．３６ｇの酸化鉄（ＩＩＩ）六水和物（ＦｅＣｌ３・６Ｈ２Ｏ）と１．９８ｇの酸化鉄（ＩＩ）四水和物（ＦｅＣｌ２・４Ｈ２Ｏ）の磁気撹拌下での溶解によって、塩化鉄水溶液を調製する。塩化鉄水溶液は８５℃に上げられている間、磁気撹拌下で、窒素バブリングで保持される。
【００９３】
このとき、磁気撹拌下で、３０％水溶液状態のアンモニアを１２ｍＬ加える。このとき、磁鉄鉱粒子が沈殿によって形成され、懸濁液は黒色の着色となる。
【００９４】
５分から１０分の磁気撹拌後、得られた磁性酸化鉄懸濁液を遠心分離して、塩化アンモニウム及び過剰のアンモニアを含む上清溶液から、磁鉄鉱Ｆｅ３Ｏ４及び磁赤鉄鉱γ−Ｆｅ２Ｏ３粒子を分離する。回収された磁性酸化鉄組成物は、１回蒸留水で洗浄し、ついで再度遠心分離する。各遠心分離は１０，０００ｒｐｍで４０分間実施される。磁性酸化鉄組成物が得られ、そこに４００ｍＬの蒸留水を加え、１時間超音波を施す。磁性粒子は平均５ｎｍ〜３０ｎｍの相当直径を示す。
【００９５】
磁気撹拌下で、合成タルク懸濁液に３４．４８ｍＬの調製された磁性酸化鉄水溶液、あるいはタルクに対して２０質量％相当の磁性酸化鉄を加える。得られた懸濁液は、磁気撹拌下で、常温（２５℃）で１０分間保持する。
【００９６】
乾燥後、正の磁化率を示し、磁性タルク組成物の総質量に対して８３．４質量％のタルク及び１６．６質量％の磁性酸化鉄粒子（すなわち、磁鉄鉱Ｆｅ３Ｏ４粒子及び０．５質量％超の磁赤鉄鉱γ−Ｆｅ２Ｏ３粒子）を含む、磁性タルク粒子を含む懸濁状態の磁性タルク組成物が得られる。
【００９７】
実施例３
式Ｓｉ４Ｍｇ３Ｏ１１・ｎ’Ｈ２Ｏのケイ素金属ゲルを調製し、これに３００℃の温度で６時間熱水処理を施す。このようにして、合成タルクが得られる。
【００９８】
一方、熱水処理後回収された懸濁液の乾燥によって得られた１ｇのタルクから構成される合成タルク組成物を調製する。タルク粒子は、平均２０ｎｍ〜１００ｎｍの相当直径、及び特に約１０ｎｍから２０ｎｍまでの厚さ及び約２００ｎｍの最大寸法（又は粒子の長さ）の１つを示す。
【００９９】
他方、１００ｍＬの蒸留水中での、５．３６ｇの酸化鉄（ＩＩＩ）六水和物（ＦｅＣｌ３・６Ｈ２Ｏ）と１．９８ｇの酸化鉄（ＩＩ）四水和物（ＦｅＣｌ２・４Ｈ２Ｏ）の磁気撹拌下での溶解によって、塩化鉄水溶液を調製する。塩化鉄水溶液は８５℃に上げられている間、磁気撹拌下で、窒素バブリングで保持する。
【０１００】
このとき、磁気撹拌下で、３０％水溶液状態のアンモニアを１２ｍＬ加える。このとき、磁鉄鉱粒子が沈殿によって形成され、懸濁液は黒色の着色となる。磁性粒子は平均５ｎｍ〜３０ｎｍの相当直径を示す。
【０１０１】
５分から１０分の磁気撹拌後、得られた磁性酸化鉄懸濁液を遠心分離して、塩化アンモニウム及び過剰のアンモニアを含む上清溶液から、磁鉄鉱Ｆｅ３Ｏ４及び磁赤鉄鉱γ−Ｆｅ２Ｏ３粒子を分離する。回収された磁性酸化鉄粒子は、１回蒸留水で洗浄し、ついで再度遠心分離する。各遠心分離は１０，０００ｒｐｍで４０分間実施される。その後、回収した磁性酸化鉄粒子を乾燥する。
【０１０２】
その後、乾燥状態で、メノウ製乳鉢内で、２分間、０．２ｇの磁性酸化鉄粒子をタルク組成物と混合する。このようにして、タルクに対して２０質量％相当の磁性酸化鉄を接触させる。
【０１０３】
正の磁化率を示し、磁性タルク組成物の総質量に対して、８３．４質量％のタルク及び１６．６質量％の磁性酸化鉄粒子（すなわち、磁鉄鉱Ｆｅ３Ｏ４粒子及び０．５質量％超の磁赤鉄鉱γ−Ｆｅ２Ｏ３粒子）を含む磁性タルク粒子を含む組成物が得られる。
【国際調査報告】
2015502326.tif 000008
2015502326.tif 000009
2015502326.tif 000010
2015502326.tif 000011
2015502326.tif 000012
2015502326.tif 000013